(57)【要約】      （修正有）【課題】成形原反材を用い強度の強い成形品を形状自由度高くかつ効率よく３次元形状に賦形することができる賦形成形方法及び繊維強化樹脂成形品を提供する。【解決手段】成形原反材１を積層し、予備積層成形型で予備圧縮成形した積層成形材５を予備加熱型６で近赤外線放射装置７によって近赤外線で予備加熱型６内の熱盤８上に載置された積層成形材５を予熱し、一方３次元形状を有する賦形型である成形型９を予熱して成形原反材１の硬化温度に昇温する。次に積層成形材５を予熱された成形型９に収納し、成形型９によって積層成形材５を圧縮する。これによって織物基材３に付着している樹脂材料４を硬化して積層成形材５の層間を接着し、形状を保持させる。その後成形型９を硬化温度に急加熱して型を開き離型する各工程によって成形原反材１を積層して３次元形状に賦形する。【選択図】図１
2014100822.tif 000002
【特許請求の範囲】
【請求項１】
複数本の強化繊維束を含む織物基材の少なくとも一方の表面に熱硬化性樹脂を主成分とする樹脂材料が付着された成形原反材を裁断し積層した積層成形材を成形型に投入配置し、加圧、加熱して複数本の強化繊維束を含む織物基材に付着している樹脂材料を硬化して繊維間及び成形原反材の層間を接着する賦形成形方法において、積層成形材を予熱して成形型へ投入配置する予熱工程と、成形型を型締し加圧する工程と、上下型の分割線近傍領域の上下型のうち少なくとも1方を前記熱硬化性樹脂の硬化温度で成形型より所要の高い温度に昇温する工程と、成形型を硬化温度に昇温して型を開き離型する工程とを有することを特徴とする賦形成形方法。
【請求項２】
成形型が製品部型と、製品部型の背面に蓄熱盤を備え、製品部型のヒ−タ−と、蓄熱盤からの熱伝導で製品部型の型温を昇温させることを特徴とする請求項１に記載の賦形成形方法。  
【請求項３】
上下型の分割線近傍領域の上下型のうち少なくとも1方を前記熱硬化性樹脂の硬化温度に昇温する工程が近赤外線で加熱し、遠赤外線温度センサ−で温度を検知し、近赤外線の強度を調整し所要の温度に昇温させる工程であることを特徴とする請求項１又は請求項２に記載の賦形成形方法。  
【請求項４】
上下型の分割線近傍領域の上下型のうち少なくとも1方を前記熱硬化性樹脂の硬化温度に昇温する工程が上下型の分割線にレーザ光を照射する工程であることを特徴とする請求項１又は請求項２に記載の賦形成形方法。  
【請求項５】
予熱工程が、硬化温度に昇温過程の成形型へ積層成形材を投入配置して近赤外線で加熱し、遠赤外線温度センサ−で温度を検知し、近赤外線の強度を調整し所要の温度に昇温させる工程であることを特徴とする請求項１〜請求項３のいずれか一に記載の賦形成形方法。
【請求項６】
請求項１〜請求項５のいずれか一に記載の賦形成形方法に用いられる賦形成形型であって、賦形をする上部型と下部型とからなる成形型と、上下型の分割線近傍領域の上下型のうち少なくとも1方を前記熱硬化性樹脂の硬化温度に昇温する昇温手段と、成形型を型締し加圧する手段と、成形型を硬化温度に昇温して型を開き離型する手段とを有することを特徴とする賦形成形型。
【請求項７】
前記昇温手段が入れ駒であることを特徴とする請求項６記載の賦形成形型。
【請求項８】
請求項１〜請求項５のいずれか一記載の賦形成形方法によって製造されたことを特徴とする繊維強化樹脂成形品。
【発明の詳細な説明】
【技術分野】
【０００１】
本発明は、強化炭素繊維とマトリクス樹脂とからなり、例えば、自動車や航空機などの繊維強化樹脂製部材を賦形型を使用して３次元形状に賦形する賦形成形方法及び繊維強化樹脂成形品に関する。
【背景技術】
【０００２】
従来より、炭素繊維を強化繊維とする繊維強化樹脂の成形法として平板状の積層成形品を型上に配置し、金型内部を真空状態にして樹脂を注入し、前記平板状の積層成形品に樹脂を拡散、含浸させるレジントランスファーモールディング成形法が知られている。
【０００３】
特許文献１には、このレジントランスファーモールディング成形法に用いるのに好適な３次元形状を有する平板状の積層成形品を、高精度、かつ自動的に製造することのできる賦形成形方法が開示された。
【先行技術文献】
【特許文献】
【０００４】
【特許文献１】特開２００３−２１１４４７号公報
【発明の概要】
【発明が解決しようとする課題】
【０００５】
特許文献１に開示された賦形成形方法は強化繊維と熱硬化性樹脂からなる平板状の積層成形品を用いるものであって、炭素繊維と熱硬化性樹脂成形材料の積層品を硬化温度で圧縮成形する際、上下型の分割面より積層品から熱硬化性樹脂のみ流出し、成形品に充分な肉厚が得られない。これを上下型の型締め方向にストッパーを設けて型締めを規制することによって対策する場合、製品部に充分な型締め圧がかからず、得られる成形品に充分な強度を与えることができない。
本発明は以上の従来技術における問題に鑑み、強化繊維と熱硬化性樹脂からなる成形原反材を用い、強度の強い成形品を効率よく製造することができる賦形成形方法及び繊維強化樹脂成形品を提供することを目的とする。
【課題を解決するための手段】
【０００６】
すなわち本発明の賦形成形方法は、複数本の強化繊維束を含む織物基材の少なくとも一方の表面に熱硬化性樹脂を主成分とする樹脂材料が付着された成形原反材を裁断し積層した積層成形材を成形型に投入配置し、加圧、加熱して複数本の強化繊維束を含む織物基材に付着している樹脂材料を硬化して繊維間及び成形原反材の層間を接着する賦形成形方法において、積層成形材を予熱して成形型へ投入配置する予熱工程と、成形型を型締し加圧する工程と、上下型の分割線近傍領域の上下型のうち少なくとも１方を前記熱硬化性樹脂の硬化温度で成形型より所要の高い温度に昇温する工程と、成形型を硬化温度に昇温して型を開き離型する工程とを有することを特徴とする。
この本発明の賦形成形方法によって、成形型を熱硬化性樹脂材の硬化温度に加熱することによって熱硬化性樹脂を強化繊維に含侵させた状態で硬化し、繊維積層によって強化して十分な成形品強度の熱硬化性樹脂材を成形することが可能となる。しかも長い昇温時間によってサイクルタイムが過長になることを予熱することによって防止することができる。
【０００７】
また上部型と下部型とからなる成形型による賦形成形工程では、温度上昇による膨張圧で上部型と下部型の分割部分から樹脂材料がはみ出しを起こす。積層成形材の樹脂材料は内部からの熱膨張によって一部が金型合わせ目部分にはみ出す。このはみ出しは、フラッシュ、バリ、スピューとも呼ばれ、分割部分のはみ出し部に生じる線はパーティングライン、フラッシュラインと呼称される。
本発明の賦形成形方法でも、対策しない場合には、強化繊維と熱硬化性樹脂成形材料の積層品をただ単にその硬化温度に昇温しで圧縮成形すると、型分割面より熱硬化性樹脂のみ流出し、肉厚が薄くなる問題が生じ得る。
【０００８】
そこで本発明の賦形成形方法によれば上下型の分割線近傍領域の上下型のうち少なくとも１方を前記熱硬化性樹脂の硬化温度で成形型より所要の高い温度に昇温する工程を備える。
この上下型のうち少なくとも１方を前記熱硬化性樹脂の硬化温度で成形型より所要の高い温度に昇温する工程によって部分的に昇温した部分の熱硬化性樹脂が硬化されることによって、外部へのはみ出しが阻止され、樹脂流出をふせぐことができる。この成形型より所要の高い温度とは、外部へのはみ出しを阻止するに充分な程度に昇温した部分の熱硬化性樹脂が短時間に硬化される温度である。
【０００９】
成形型が製品部型と、製品部型の背面に蓄熱盤を備え、製品部型のヒ−タ−と、蓄熱盤からの熱伝導で製品部型の型温を昇温させることによって、蓄熱盤の存在により、製品部型の昇温が早くなり、製品部型のヒ−タ−の容量を低減することができる。
【００１０】
上下型の分割線近傍領域の上下型のうち少なくとも1方を前記熱硬化性樹脂の硬化温度に昇温する工程を近赤外線で加熱し、遠赤外線温度センサ−で温度を検知し、近赤外線の強度を調整し所要の温度に昇温させる工程とすることができる。また上下型の分割線にレーザ光を照射する工程としてもよい。  
【００１１】
積層成形材を予熱すると共に予成型した後に成形型へ投入配置することにより、簡易に効率よく成形型へ投入配置することが可能となる。また積層成形材を予成型した予成型品を準備しておくことによって、さらに成形効率を向上することができる。予成型の態様としては、例えば成形型への積層成形材の投入配置部分の内側形状に沿う形状に積層成形材を予熱すると共に絞り加工を行う。
【００１２】
予熱工程を、近赤外線で加熱し、遠赤外線温度センサ−で温度を検知し、近赤外線の強度を調整し所要の温度に昇温させる工程とすることによって、近赤外線で、予熱対象の分子を加熱し中芯まで加熱でき、また遠赤外線センサ−によって非接触で正確な温度を検知することができる。近赤外線強度を、電圧の連続降下で調整し所要の温度に昇温させることによって近赤外線で、予熱対象の分子を加熱し、予熱対象を効率よく中芯まで加熱することができる。
【００１３】
予熱工程が、硬化温度に昇温過程の成形型へ積層成形材を投入配置して近赤外線で加熱し、遠赤外線温度センサ−で温度を検知し、近赤外線の強度を調整し所要の温度に昇温させる工程であることによって、近赤外線で、予熱対象の分子を加熱し中芯まで加熱でき、また遠赤外線センサ−によって非接触で正確な温度を検知することができる。しかも硬化温度に昇温過程の積層成形材を昇温した成形型へ投入配置することによって効率よく時間短縮して予熱することができる。
【００１４】
上部型のブロックを下降し、下部型のブロックを押し上げて積層成形材を挟持することによって、型移動の相対速度を向上して、成形サイクルタイムの更なる短縮が可能となる。
【００１５】
以上の記載の賦形成形方法に用いられる賦形成形型は、賦形をする上部型と下部型とからなる成形型と、上下型の分割線近傍領域の上下型のうち少なくとも1方を前記熱硬化性樹脂の硬化温度に昇温する昇温手段と、成形型を型締し加圧する手段と、成形型を硬化温度に昇温して型を開き離型する手段とを有することを特徴とする。
【００１６】
前記昇温手段を入れ駒とすることができる。また上下型の分割線近傍領域の上下型のうち少なくとも1方を前記熱硬化性樹脂の硬化温度に昇温する工程を近赤外線で加熱し、遠赤外線温度センサ−で温度を検知し、近赤外線の強度を調整し所要の温度に昇温させる場合にはかかる赤外線装置が前記昇温手段となる。さらに上下型の分割線にレーザ光を照射する場合にはレーザ放射装置が前記昇温手段となる。
【００１７】
以上の本発明の賦形成形方法によって製造された繊維強化樹脂成形品は、高強度軽量で効率よく安価に製造でき、しかも複雑形状の附形も可能であることから、各種用途に適用が可能となる。
【発明の効果】
【００１８】
本発明に係る賦形成形方法及び繊維強化樹脂成形品によれば、成形原反材を用い強度の強い成形品を形状自由度高くかつ効率よく３次元形状に賦形することができる。
【図面の簡単な説明】
【００１９】
【図１】（ａ）本発明の賦形成形方法で用いる成形原反材の概念図である。（ｂ）図１（ａ）に示す成形原反材を構成する織物基材の概念図である。
【図２】本発明の第一の実施の形態の賦形成形方法で用いる賦形成形装置の説明図である。
【図３】（ａ）本発明の賦形成形方法で用いる型構造の説明図である。（ｂ）本発明の賦形成形方法で用いる型構造の他の説明図である。
【図４】（ａ）本発明の賦形成形方法で用いる型構造の斜視図である。（ｂ）本発明の賦形成形方法で用いる型構造の他の斜視図である。
【図５】本発明の第二の実施の形態の賦形成形方法で用いる賦形成形装置の説明図である。
【図６】本発明の第三の実施の形態の賦形成形方法で用いる賦形成形装置の説明図である。
【発明を実施するための形態】
【００２０】
本発明の賦形成形方法は、図１（ａ）に示す成形原反材１を用いて行う。図１（ａ）に示すように、成形原反材１は、複数本の強化繊維束２を含む織物基材３の少なくとも一方の表面に熱硬化性樹脂を主成分とする樹脂材料４が付着してなる。
【００２１】
織物基材３は、図１（ｂ）に示すように互いに平行となるよう一方向に引き揃えられた複数本の強化繊維束２を直交する二方向に織成してなる二方向性織物である。二方向性織物は、強化繊維束２間の相対位置の変化による変形がしやすく立体形状に変形しやすいこと、少ない枚数で力学的に擬似等方性を有する積層成形材を得やすい利点がある。
強化繊維束２を用いることにより、最終製品である繊維強化樹脂成形品の力学特性を高いものとすることができる。
強化繊維束２は、炭素繊維束、黒鉛繊維束、ガラス繊維束、または、アラミド繊維束などを用いることができ、炭素繊維束であることが好ましい。炭素繊維束を用いることにより、最終製品である繊維強化樹脂成形品の力学特性を高いものとすることができる。
【００２２】
織物基材３の表面に付着している樹脂材料４は、織物基材３の層間を接着する作用を得ることができる熱硬化性樹脂を主成分とする。熱硬化性樹脂としては、例えば、エポキシを用いることができる。樹脂材料４が熱硬化性樹脂を主成分とするものとすることによって成形原反材１を積層して、立体形状へと変形させた後に織物基材３の層間を接着させる場合の取り扱い性が向上し、生産性が向上する。なお、主成分とは樹脂材料４を構成する成分の中で、その割合が最も多い成分である。
【００２３】
以下に本発明の第一の実施の形態の賦形成形方法を図２を参照して詳述する。
先ず成形原反材１を積層し、予備積層成形型（図示せず）で予備圧縮成形した積層成形材５を予備加熱型６で予備加熱する。
予備加熱にあたっては上部より近赤外線放射装置７によって近赤外線で予備加熱型６内の熱盤８上に載置された積層成形材５を加熱する。遠赤外線温度センサ−（図示せず）で積層成形材５の温度を検知し、近赤外線放射装置７による近赤外線の強度を調整し所要の温度に積層成形材５を昇温させる。
一方３次元形状を有する賦形型である成形型９を予熱して成形原反材１の硬化温度に昇温する。次に積層成形材５を予熱された成形型９に収納し、成形型９によって積層成形材５を圧縮する。これによって織物基材３に付着している樹脂材料４を硬化して積層成形材５の層間を接着し、形状を保持させる。
その後成形型９を開き離型する。以上の各工程によって成形原反材１を積層して３次元形状に賦形する。
以上のように予熱工程が、積層成形材５を昇温した成形型９へ投入配置して近赤外線放射装置７によって近赤外線で加熱し、遠赤外線温度センサ−で温度を検知し、近赤外線の強度を調整し所要の温度に昇温させる工程とすることによって、近赤外線で、予熱対象の分子を加熱し中芯まで加熱できる。また遠赤外線センサ−によって非接触で正確な温度を検知することができる。しかも硬化温度に昇温過程の積層成形材５を昇温した成形型９へ投入配置することによって効率よく時間短縮して予熱することができる。
【００２４】
積層成形材５を加熱する温度は、樹脂材料４が硬化して積層成形材５の層間を接着させる温度である。積層成形材５が加圧されながら加熱されることで、積層成形材５を構成する複数本の強化繊維束２を含む織物基材３が互いに強く押付けられる。次いで積層成形材５が昇温されることにより、織物基材を構成する強化繊維束の単糸の間に浸透している樹脂材料４は対向する複数本の強化繊維束相互を接着すると共に、積層成形材５の層間を接着する。
【００２５】
この様に積層成形材５を立体形状に変形させ層間を接着することにより、シワが無い立体形状の成形体を製造することができる。またこの成形体は積層成形材５の層間が接着されているために、剛性が高く形状保持性に優れており、取り扱いが効率よく行える。
【００２６】
成形型９は製品部型１０と、蓄熱盤１１とからなり、製品部型１０に備えたヒ−タ−１２と蓄熱盤１１よりの熱伝導で成形型９の型温を昇温させる。製品部型１０は上型１０ａと下型１０ｂとからなり上部型１０ａが下部型１０ｂに嵌入して型合わせされることによって製品の成型が行われる。また成形型９はエア−と蒸気を含む温水等の流動媒体のための昇温通水経路１３を備え、成形型９は昇温通水経路１３に通水することによって急加熱される。昇温通水経路１３はエア−を印加することによって効率的に水を抜き取り降下させることができる。すなわち成形型９の型温が所要の温度に達した後、昇温通水経路１３における通水を止めエア−を印加することによって、成形型９の昇温を終了し、成形型９内の製品を取り出した後に、成形型９の再度の昇温を効率的に開始することができる。
【００２７】
この賦形成形方法は、上部型１０ａと下部型１０ｂの分割線近傍領域の上部型１０ａと下部型１０ｂのうち少なくとも１方を前記熱硬化性樹脂の硬化温度で成形型より所要の高い温度に昇温する昇温手段ＰＭを用いて行う。この昇温手段ＰＭは図３（ａ）（ｂ）に示すように、上部型１０ａの縁部にのみ対向して下部型１０ｂに載置した積層成形材５の縁部外側の下部型１０ｂ上に入れ駒型として配置される。入れ駒型ＰＭは上部型１０ａと下部型１０ｂとの型合わせ面の形状もしくは下部型１０ｂに載置する積層成形材５外形と一致する内側形状を有して形成される。その入れ駒型ＰＭの内側に上部型１０ａが嵌入して上部型１０ａと下部型１０ｂとが型合わせされることによって下部型１０ｂに載置する積層成形材５の成形が行われる。
【００２８】
積層成形材５を予熱して成形型９へ投入配置する予熱工程の後に、上部型１０ａと下部型１０ｂとが型合わせされることによって製品の成型が行われる。その過程で上部型１０ａと下部型１０ｂとの型合わせによる圧縮成型と同時に上部型１０ａと下部型１０ｂの分割線近傍領域の上部型１０ａと下部型１０ｂを熱硬化性樹脂の硬化温度で成形型より所要の高い温度に昇温する昇温工程が入れ駒型ＰＭを用いて行われる。このように、入れ駒型ＰＭを用いた昇温工程を行わない場合には、上部型１０ａと下部型１０ｂの分割部分から成型課程における温度上昇による膨張圧で積層成形材５の表面の樹脂の一部が金型合わせ目部分にはみ出しバリを形成する。しかし入れ駒型ＰＭを用いた昇温工程を行うことによって積層成形材５の表面の樹脂は、金型合わせ目部分において昇温硬化し、それが障壁となって樹脂流出が抑止されてバリの形成が最小化される。
【００２９】
図４（ａ）に上部型１０ａを示し、図４（ｂ）に下部型１０ｂを示す。図に示すように下部型１０ｂにはその上面に入れ駒型ＰＭを載置するための凹部ＰＭ１を有する。凹部ＰＭ１は積層成形材５を収納するキャビテイの四側を囲って形成される。この凹部ＰＭ１に入れ駒型ＰＭを断熱層ＰＭ２を介して収納し、下部型１０ｂとの点接触部（図示せず）によって下部型１０ｂ上に支持する。一方、図４（ａ）に示す上部型１０ａと下部型１０ｂとを型合わせした状態で入れ駒型ＰＭの上面部と上部型１０ａの下面には間隙が形成され、相互の接触はない。
その結果、積層成形材５の予熱温度に保持される上部型１０ａ及び下部型１０ｂと入れ駒型ＰＭとの間の熱伝導は最小限とされる。入れ駒型ＰＭによる昇温領域は専ら上部型１０ａと下部型１０ｂとの型合わせ時における積層成形材５を収納するキャビテイ周囲の、上部型１０ａと下部型１０ｂの分割線近傍領域の上部型１０ａとなる。
【００３０】
次に本発明の第二の実施の形態の賦形成形方法を図５（ａ）〜（ｃ）を参照して詳述する。
第二の実施の形態の賦形成形方法では上部型１０ａと下部型１０ｂの分割線近傍領域の上部型１０ａと下部型１０ｂのうち少なくとも1方を近赤外線放射装置２０によって近赤外線で加熱し、遠赤外線温度センサ−で温度を検知し、近赤外線の強度を調整し所要の温度に昇温させることによって、上部型１０ａと下部型１０ｂの分割線近傍領域の前記熱硬化性樹脂の硬化温度に昇温する。この第二の実施の形態でも積層成形材１４を予熱して成形型９へ投入配置する予熱工程の後に、上部型１０ａと下部型１０ｂとが型合わせされることによって製品の成型が行われる。その成形型を型締し加圧する過程で上部型１０ａと下部型１０ｂとの型合わせによる圧縮成型と同時に上部型１０ａと下部型１０ｂの分割線近傍領域の上部型１０ａと下部型１０ｂを熱硬化性樹脂の硬化温度で成形型より所要の高い温度に昇温する工程が近赤外線放射装置２０を用いて行われる。
【００３１】
以上の近赤外線の強度は、近赤外線放射装置７への通電圧の連続降下で調整する。通電圧のＯＮ−ＯＦＦで近赤外線による加熱及びその停止を反復した場合には加熱対象の温度変化の脈動が大きく安定しない。これに対して近赤外線の強度を通電圧のＯＮ−ＯＦＦではなく電圧の連続降下で調整することによって、近赤外線が連続して照射されて温度変化に脈動が生じることはない。そのため加熱対象の温度を効率的に設定温度で安定させることができる。
【００３２】
次に本発明の第三の実施の形態の賦形成形方法を説明する。
第三の実施の形態の賦形成形方法では、図６に示すように積層成形材１４の投入配置部分の成形型９内側形状に沿う形状に積層成形材１４を予熱すると共に予成型として絞り加工を行う。この第三の実施の形態の賦形成形方法では、成形型を型締し加圧する過程で上部型１０ａと下部型１０ｂとの型合わせによる圧縮成型と同時に上部型１０ａと下部型１０ｂの分割線近傍領域の上部型１０ａと下部型１０ｂを熱硬化性樹脂の硬化温度に昇温する工程がレーザ放射装置２１を用いた局部加熱によって行われる。具体的にはレーザ放射装置２１に備えられる高出力の半導体ダイオードレーザーを熱源として利用し、上部型１０ａと下部型１０ｂの分割線近傍領域、特には分割線を非接触で局部加熱し、圧縮成形過程の積層成形材１４の周縁を部分的に硬化する。レーザーは単波長であり、標準φ0.4、φ0.6（最小0.2mm）まで絞ることができ、局所的な加熱 に適し、本実施の形態ではレーザー光照射によって極めて短時間に積層成形材１４の周縁を部分的に硬化することができる。
【実施例１】
【００３３】
二方向性織物基材３の一方の表面に、エポキシを主成分とする樹脂材料４が表面に付着した１００ｍｍ×１００ｍｍの大きさの正方形の成形原反材１を複数用意した。この各成形原反材１は正方形の辺の方向をそれぞれ０°、９０°方向としたときに、繊維軸方向が概ね０°、９０°方向となるものとした。
この各成形原反材１を、最上面の強化繊維織物のみ樹脂材料４が付着した面を下側にし、それ以外は樹脂材料４が付着した面を上側にして積層した積層成形材１４を得た。
【００３４】
その積層成形材１４を熱盤８上に配置し、上部より近赤外線放射装置７によって近赤外線で積層成形材１４を加熱した。遠赤外線温度センサ−で積層成形材１４の温度を検知し、近赤外線放射装置７による近赤外線の強度を調整し積層成形材１４を昇温させ予熱した。
近赤外線の強度は、近赤外線放射装置７への通電圧の連続降下で調整した。
【００３５】
一方、製品部型１０と、蓄熱盤１１とからなり、製品部型１０に備えたヒ−タ−１２と蓄熱盤１１よりの熱伝導で成形型９の型温を昇温させて予熱した。この予熱された成形型９に予熱した積層成形材１４を収納し、上部型１０ａと下部型１０ｂの分割線近傍領域の上部型１０ａと下部型１０ｂを熱硬化性樹脂の硬化温度に入れ駒型ＰＭを用いて昇温した。
次に加圧しながら成形型９の提供する平板状の平板積層成形品形状に変形させると共に成形型９を昇温通水経路１３に通水することによって加熱した。それにより昇温によって硬化した平板積層成形品１５を得た。
表１に以上の各工程における温度、圧力、所要時間を示す。
【表１】
2014100822.tif 000003
【符号の説明】
【００３６】
１・・・成形原反材、２・・・強化繊維束、３・・・織物基材、４・・・樹脂材料、５，１４・・・積層成形材、６・・・予備加熱型、７・・・近赤外線放射装置、９・・・成形型、１０・・・製品部型、１１・・・蓄熱盤、１３・・・昇温通水経路、１２・・・ヒ−タ−、１５・・・平板積層成形品、１７・・・下部型、１７ａ・・・下部型中央部ブロック、１６・・・上部型、１６ａ・・・上部型中央部ブロック、１８・・・対抗型、１９・・・凹型。
【図１】
2014100822.tif 000004
【図２】
2014100822.tif 000005
【図３】
2014100822.tif 000006
【図４】
2014100822.tif 000007
【図５】
2014100822.tif 000008
【図６】
2014100822.tif 000009